(57)【要約】【課題】複数の情報層を備え、データが確実に再生される光記録媒体を提供する。【解決手段】光記録媒体１０は、基板１２及び透光性を有するカバー層１４の間に、透光性を有するスペーサ層１６を挟んで複数の情報層１８、２０、２２が備えられ、これら複数の情報層１８、２０、２２のうち、カバー層１４に最も接近して配置された情報層２２は、カバー層１４側から入射する光を該カバー層１４側に反射する際のカバー層側反射率よりも、基板１２側から入射する光を該基板１２側に反射する際の基板側反射率が低い非対称反射特性を有する。【選択図】図１
2006048811.tif 000002
【特許請求の範囲】
【請求項１】
基板及び透光性を有するカバー層の間に、透光性を有するスペーサ層を挟んで３層以上の情報層が備えられ、これら情報層のうち前記基板に最も接近して配置された情報層及びこれに隣り合う情報層を除く少なくとも１層の情報層は、前記カバー層側から入射する光を該カバー層側に反射する際のカバー層側反射率よりも、前記基板側から入射する光を該基板側に反射する際の基板側反射率が低い非対称反射特性を有することを特徴とする光記録媒体。
【請求項２】
請求項１において、
前記複数の情報層のうち少なくとも前記カバー層に最も接近して配置された情報層が前記非対称反射特性を有することを特徴とする光記録媒体。
【請求項３】
請求項１又は２において、
前記非対称反射特性を有する情報層は、前記基板側反射率が前記カバー層側反射率の９０％以下であることを特徴とする光記録媒体。
【請求項４】
請求項１乃至３のいずれかにおいて、
前記非対称反射特性を有する情報層は、光吸収率が異なる２つの層を含み、光吸収率が相対的に低い層が前記基板側に配置され、光吸収率が相対的に高い層が前記カバー層側に配置された構成であることを特徴とする光記録媒体。
【発明の詳細な説明】
【技術分野】
【０００１】
本発明は、基板及び透光性を有するカバー層の間に、透光性を有するスペーサ層を挟んで複数の情報層が備えられた光記録媒体に関する。
【背景技術】
【０００２】
情報記録媒体としてＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の光記録媒体が広く利用されている。更に、近年、照射光として青色又は青紫色のレーザ光を用いることで、一層高密度で大容量の情報を記録可能とした光記録媒体が注目されている。又、このような光記録媒体は、基板及び透光性を有するカバー層の間に、透光性を有するスペーサ層を挟んで複数の情報層を備える構成とすることで、それだけ記録容量を高めることができる（例えば、特許文献１参照）。
【０００３】
【特許文献１】特開２００３−３３８０８２号公報
【発明の開示】
【発明が解決しようとする課題】
【０００４】
しかしながら、このように複数の情報層を備える構成とすることで、光記録媒体のデータの再生精度が低くなる傾向があった。
【０００５】
本発明は、この問題に鑑みてなされたものであって、複数の情報層を備え、データが確実に再生される光記録媒体を提供することを目的とする。
【課題を解決するための手段】
【０００６】
本発明は、複数の情報層のうち基板に最も接近して配置された情報層及びこれに隣り合う情報層を除く少なくとも１層の情報層が、カバー層側から入射する光を該カバー層側に反射する際のカバー層側反射率よりも、基板側から入射する光を該基板側に反射する際の基板側反射率が低い非対称反射特性を有する構成とすることにより、上記目的を達成するものである。
【０００７】
発明者は、本発明に想到する過程において鋭意検討を重ねたところ、光記録媒体のデータの再生精度の低下は、主として本来の再生用の反射光とは別の他の反射光の干渉が原因であることを突き止めた。すなわち、光記録媒体に照射される再生用レーザ光はデータの再生対象の情報層において反射されるだけでなく、その一部は複数の情報層の間で様々な態様で反射され、再生対象の情報層で反射される本来の再生用の反射光に干渉する。特に、再生対象の情報層において１回だけ反射される本来の再生用レーザ光の光路と、他の反射態様のレーザ光の光路と、の光記録媒体内における長さが一致すると干渉の影響が大きくなる一方、光記録媒体の各層の厚さは周方向で微小なばらつきを有するため、周方向に干渉の影響が大きい部位と干渉の影響が小さい部位と、が混在することになり、これにより１周あたりの反射率変動が大きくなり、データの再生精度が低下すると考えられる。
【０００８】
本来の再生用の反射光は、上記のように再生対象の情報層にカバー層側から入射してカバー層側に１回だけ反射されるのに対し、これに干渉する他の反射光は複数の情報層の間で複数回反射され、必ず１回はいずれかの情報層に基板側から入射して基板側に反射される。従って、情報層のカバー層側反射率よりも基板側反射率を低くすることで、本来の再生用の反射光に干渉する他の反射光の光量が低減され、これによりデータの再生精度を高めることができる。
【０００９】
即ち、以下の発明により上記目的を達成することができる。
【００１０】
（１）基板及び透光性を有するカバー層の間に、透光性を有するスペーサ層を挟んで複数の情報層が備えられ、これら複数の情報層のうち前記基板に最も接近して配置された情報層及びこれに隣り合う情報層を除く少なくとも１層の情報層は、前記カバー層側から入射する光を該カバー層側に反射する際のカバー層側反射率よりも、前記基板側から入射する光を該基板側に反射する際の基板側反射率が低い非対称反射特性を有することを特徴とする光記録媒体。
【００１１】
（２）  （１）において、前記複数の情報層のうち少なくとも前記カバー層に最も接近して配置された情報層が前記非対称反射特性を有することを特徴とする光記録媒体。
【００１２】
（３）  （１）又は（２）において、前記非対称反射特性を有する情報層は、前記基板側反射率が前記カバー層側反射率の９０％以下であることを特徴とする光記録媒体。
【００１３】
（４）  （１）乃至（３）のいずれかにおいて、前記非対称反射特性を有する情報層は、光吸収率が異なる２つの層を含み、光吸収率が想定的に低い層が前記基板側に配置され、光吸収率が相対的に高い層が前記カバー層側に配置された構成であることを特徴とする光記録媒体。
【発明の効果】
【００１４】
本発明によれば、複数の情報層を備える光記録媒体のデータの再生精度を高めることができる。
【発明を実施するための最良の形態】
【００１５】
以下、本発明を実施するための好ましい形態について図面を参照して詳細に説明する。
【００１６】
本発明の第１実施形態に係る光記録媒体１０は、外径が約１２０ｍｍ、厚さが約１．２ｍｍの円板形状で、図１に示されるように、基板１２及び透光性を有するカバー層１４の間に、透光性を有するスペーサ層１６を挟んで３層の情報層１８、２０、２２が備えられ、これら３層の情報層１８、２０、２２のうち、カバー層１４に最も接近して配置された情報層２２が、カバー層１４側から入射する光を該カバー層１４側に反射する際のカバー層側反射率よりも、基板１２側から入射する光を該基板１２側に反射する際の基板側反射率が低い非対称反射特性を有することを特徴としている。他の構成については、従来の光記録媒体と同様、又は従来の光記録媒体と類似しており、本発明の理解に特に重要とは思われないため、説明を適宜省略する。
【００１７】
基板１２は、厚さが約１．１ｍｍで、そのカバー層１４側の面にはピットやグルーブを構成する凹凸パターンが形成されている。光記録媒体１０が、ＲＯＭ（Ｒｅａｄ  Ｏｎｌｙ  Ｍｅｍｏｒｙ）型の場合はピットが形成され、Ｒ（Ｒｅｃｏｒｄａｂｌｅ）型、ＲＷ（Ｒｅｗｒｉｔａｂｌｅ）型の場合はグルーブが形成される。尚、「グルーブ」、「ピット」という用語は一般的にはデータの記録／再生のために使用される凹部という意味で用いられるが、データの記録／再生のために使用される部位がカバー層１４側に突出する凸部であっても本出願では便宜上「グルーブ」、「ピット」という用語を用いることとする。本実施形態では、カバー層１４側に突出する凸部がグルーブ又はピットである。尚、基板１２の材料としてはポリカーボネート樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等を用いることができる。
【００１８】
カバー層１４は、厚さが約１００μｍである。カバー層１４の材料としては透光性を有するアクリル系紫外線硬化性樹脂、エポキシ系紫外線硬化性樹脂等のエネルギ線硬化性樹脂を用いることができる。ここで、「エネルギ線」という用語は、流動状態の特定の樹脂を硬化させる性質を有する、例えば紫外線、電子線等の電磁波、粒子線の総称という意義で用いることとする。尚、カバー層１４の材料として、透光性のフィルムを用いてもよい。
【００１９】
スペーサ層１６は、厚さが例えば１０〜９０μｍ程度であり、両面が基板１２と同様のピットやグルーブの凹凸パターンとなっている。尚、スペーサ層１６の材料としてはカバー層１４と同様に、透光性を有するアクリル系紫外線硬化性樹脂、エポキシ系紫外線硬化性樹脂等のエネルギ線硬化性樹脂を用いることができる。
【００２０】
情報層１８は、基板１２の凹凸パターンに倣って凹凸パターンで形成されている。又、情報層２０も、その基板１２側のスペーサ層１６の凹凸パターンに倣って凹凸パターンで形成されている。
【００２１】
情報層１８、２０は、少なくとも記録層を含むが、ＲＯＭ型、Ｒ型、ＲＷ型等の方式により構成が異なる。
【００２２】
ＲＯＭ型の場合は、基板１２、スペーサ層１６のカバー層１４側の凹凸パターンの表面が記録層に相当し、この記録層上に反射層が形成された構成である。反射層の材料としてはＡｌ、Ａｇ、Ａｕ、Ｃｕ、Ｍｇ、Ｔｉ、Ｃｒ、Ｆｅ、Ｃｏ、Ｎｉ、Ｚｎ、Ｇｅ、Ａｇ、Ｐｔ等を用いることができる。これらのうち、高い反射率が得られるという点でＡｌ、Ａｇ、Ａｕ、Ｃｕを用いることが好ましい。尚、反射層の材料として誘電体材料を用いることも可能である。
【００２３】
Ｒ型の場合は、基板１２、スペーサ層１６のカバー層１４側の凹凸パターンに倣って有機色素材料や無機材料の記録層が形成され、必要に応じて記録層の片面又は両面に反射層や誘電体層が形成された構成である。誘電体層の材料としては、例えば、ＳｉＯ２、Ａｌ２Ｏ３、ＺｎＯ、ＣｅＯ２、Ｔａ２Ｏ５等の酸化物、ＳｉＮ、ＡｌＮ、ＧｅＮ、ＧｅＣｒＮ等の窒化物、ＺｎＳ等の硫化物、又はこれらを組合わせた材料を主成分とする材料を用いることができる。尚、反射層の材料としては上記ＲＯＭ型の反射層と同様の材料を用いることができる。
【００２４】
ＲＷ型の場合は、基板１２、スペーサ層１６のカバー層１４側の凹凸パターンに倣って相変化材料の記録層が形成され、必要に応じて記録層の片面又は両面に反射層や誘電体層が形成された構成である。尚、反射層、誘電体層の材料としては上記ＲＯＭ型の反射層、Ｒ型の誘電体層と同様の材料を用いることができる。
【００２５】
情報層２２は、情報層１８、２０と同様にＲＯＭ型、Ｒ型、ＲＷ型等の方式により構成が異なり、各方式に応じた記録層を備える。又、情報層２２は、図２に拡大して示されるように、光吸収率が異なる２層から構成されている。尚、これら２層のうち、基板１２側に配置された層３０の光吸収率が相対的に低く、カバー層１４側に配置された層３２の光吸収率が相対的に高い構成であることが好ましい。又、これら２つの層３０、３２の両方又は一方は、ＲＯＭ型の場合は反射層を兼ね、Ｒ型、ＲＷ型の場合は、記録層、誘電体層、反射層等を兼ねる構成とするとよい。又、情報層２２の基板側反射率は、カバー層側反射率の９０％以下であることが好ましい。
【００２６】
次に、光記録媒体１０の作用について説明する。
【００２７】
光記録媒体１０に再生用レーザ光が照射されると、光記録媒体に照射される再生用レーザ光はデータの再生対象の情報層において反射されるだけでなく、その一部は複数の情報層の間で様々な態様で反射され、再生対象の情報層で反射される本来の再生用の反射光に干渉する。
【００２８】
光記録媒体１０のように３つの情報層１８、２０、２２を備える場合、基板１２に最も接近して配置された情報層１８のデータを再生する際に、再生対象の情報層１８において１回だけ反射される本来の再生用レーザ光の光路長と、他の一部の反射態様のレーザ光の光路長と、がほぼ一致し、干渉の影響が大きくなりやすい。尚、光路長が一致すると、本来の再生用レーザ光の焦点だけでなく、他の一部の反射態様のレーザ光の焦点も再生用検出器に合うことになるので、干渉の影響が大きくなりやすい。
【００２９】
具体的には、本来の再生用レーザ光の光路は、図３中に実線で示されるように、データの再生対象の情報層１８にカバー層１４側から入射してカバー層１４側に１回だけ反射されるものである。一方、この本来の再生用レーザ光の光路と光路長がほぼ一致する、同図中に二点鎖線で示される他の反射態様のレーザ光は、情報層２０にカバー層１４側から入射してカバー層２０側に反射され、次に情報層２２に基板１２側から入射して基板１２側に反射され、更に情報層２０にカバー層１４側から入射してカバー層２０側に再度反射されたものである。これら３回の反射のうち、情報層２２における反射では、情報層２２が、カバー層１４側から入射する光を該カバー層１４側に反射する際のカバー層側反射率よりも、基板１２側から入射する光を該基板１２側に反射する際の基板側反射率が低い非対称反射特性を有しているので、光量が低減される。即ち、本来の再生用の反射光に干渉する他の反射光の光量が低減され、これによりデータの再生精度が高くなる。
【００３０】
次に、本発明の第２実施形態について説明する。
【００３１】
図４に示されるように、本第２実施形態に係る光記録媒体５０は、前記第１実施形態に係る光記録媒体１０に対し、情報層２２と、情報層２０と、の間に、更に情報層５２が形成されている。情報層５２は、構成が情報層２２と同様であり、カバー層１４側から入射する光を該カバー層１４側に反射する際のカバー層側反射率よりも、基板１２側から入射する光を該基板１２側に反射する際の基板側反射率が低い非対称反射特性を有する。尚、スペーサ層１６は、情報層２２、情報層５２、情報層２０、情報層１８の間に（全部で３層）備えられている。他の構成については、前記光記録媒体１０と同様であるので、図１及び図２と同一符号を付することとして説明を省略する。
【００３２】
光記録媒体５０のように４つの情報層１８、２０、５２、２２を備える場合、基板１２に最も接近して配置された情報層１８、及びこれに隣り合う情報層２０のデータを再生する際に、再生対象の情報層１８又は２０において１回だけ反射される本来の再生用レーザ光の光路と、他の一部の反射態様のレーザ光の光路と、長さがほぼ一致し、干渉の影響が大きくなりやすい。具体的には、本来の再生用レーザ光の光路は、図５〜８中に実線で示されるように、データの再生対象の情報層１８又は２０にカバー層１４側から入射してカバー層１４側に１回だけ反射されるものである。一方、この本来の再生用レーザ光と光路長がほぼ一致する、同図中に二点鎖線で示される反射態様のレーザ光は、光記録媒体５０内において複数回反射され、これらのうちの一回は情報層２２又は情報層５２に基板１２側から入射して基板１２側に反射される。情報層２２又は５２における反射では、情報層２２又は５２が、カバー層１４側から入射する光を該カバー層１４側に反射する際のカバー層側反射率よりも、基板１２側から入射する光を該基板１２側に反射する際の基板側反射率が低い非対称反射特性を有しているので、光量がそれだけ低減される。即ち、本来の再生用の反射光に干渉する反射光の光量が低減され、これによりデータの再生精度が高くなる。
【００３３】
尚、上記第１実施形態及び第２実施形態において、非対称反射特性を有する情報層２２、５２は、光吸収率が異なる２層から構成されているが、非対称反射特性を付与することができれば、情報層２２、５２の構成は特に限定されない。例えば、光吸収率が異なる３以上の層が厚さ方向に非対称に配置された構成としてもよく、他の光学特性が異なる複数の層が厚さ方向に非対称に配置された構成としてもよい。又、単層で非対称反射特性を有する構成としてもよい。
【００３４】
具体的には、例えば、情報層２２、５２の一部を構成する記録層の基板１２側及び／又はカバー層１４側に一又は複数の層を形成し、これらの層の構造、組成、厚さ等を調整することで反射率を調節し、カバー層側反射率よりも、基板側反射率を低くすることができる。又、記録層自体を２層構造とし、各記録層の構造、組成、厚さ等を調整することで反射率を調節し、カバー層側反射率よりも、基板側反射率を低くすることもできる。又、例えばＲＯＭ型の場合、一層の反射層を成膜するために酸素や窒素を反応ガスとする反応性スパッタリングを用いると共に、反応ガスの濃度等を調節することで、反射層の片側の組成を調節し、カバー層側反射率よりも、基板側反射率を低くすることもできる。
【００３５】
又、上記第１実施形態において光記録媒体１０は３層の情報層を備え、又、上記第２実施形態において光記録媒体５０は４層の情報層を備えているが、５層以上の情報層を備える光記録媒体についても本発明は好適である。
【００３６】
又、上記第２実施形態において、光記録媒体５０は、カバー層１４に最も接近して配置された情報層２２及びこれに隣り合う情報層５２が非対称反射特性を有しているが、問題となる反射光の干渉の態様に応じて、情報層２２、５２のいずれか一方だけが非対称反射特性を有する構成としてもよい。又、５層以上の情報層を有する場合も同様に、問題となる干渉の態様に応じて、非対称反射特性を有する情報層を適宜配置すればよい。
【００３７】
又、上記第１及び第２実施形態において、光記録媒体１０、５０は、情報層２２、５２だけが非対称反射特性を有しているが、情報層２０も非対称反射特性を有する構成としてもよい。この場合も、本来の再生用の反射光に干渉する他の反射光の光量を低減する一定の効果が得られる。更に、情報層１８も非対称反射特性を有する構成としても構わない。
【００３８】
尚、本来の再生用レーザ光と光路が異なり、且つ、光路長が一致するレーザ光による干渉は３層以上の情報層を備える光記録媒体において発現し、本来の再生用レーザ光に干渉するレーザ光が、その光路において、基板側から入射して基板側に反射されることがある情報層は、基板に最も接近して配置された情報層及びこれに隣り合う情報層を除く他の情報層である。このような干渉の態様は前記図３や図５〜図８に示されるように複数あり、干渉の原因となるレーザ光の光路も複数考えられるが、これらの干渉の態様の多くは、本来の再生用レーザ光に干渉するレーザ光が、カバー層に最も接近して配置された情報層に基板側から入射して基板側に反射される反射態様を含む。従って、カバー層に最も接近して配置された情報層が、カバー層側反射率よりも、基板側反射率が低い非対称反射特性を有する構成とすることが好ましい。
【００３９】
又、上記第１実施形態及び第２実施形態において、光記録媒体１０、５０は片面のみに情報層を備える片面記録式であるが、両面に情報層を備える両面記録式の光記録媒体に対しても本発明は当然適用可能である。
【００４０】
又、上記第１実施形態及び第２実施形態において、光記録媒体１０、５０は、ピット又はグルーブがカバー層１４側から見て凸形状であるが、カバー層１４側から見て凹形状のピット、グルーブを有する光記録媒体に対しても本発明は当然適用可能である。
【００４１】
又、上記第１実施形態及び第２実施形態において、光記録媒体１０、５０は、基板１２よりもカバー層１４が薄い構成であるが、ＤＶＤのように基板と、カバー層とが等しい厚さを有する光記録媒体に対しても本発明は当然適用可能である。尚、この場合、基板及びカバー層の形状はほぼ等しくなるが、本出願では、記録／再生用のレーザ光が照射される方をカバー層と呼ぶこととする。
【実施例１】
【００４２】
Ｒ型の３層記録式で、上記第１実施形態の光記録媒体１０と構成が等しい３種類の光記録媒体Ａ、Ｂ、Ｃを作製した。これら３種類の光記録媒体Ａ、Ｂ、Ｃは、情報層２２の構成が相互に異なる構成とした。尚、情報層２２以外の構成は等しくした。
【００４３】
具体的には、光記録媒体Ａの情報層２２は、材料がＺｎ２０Ｓｉ１０Ｍｇ２５Ｏ２０Ｓ２５（モル比）の記録層と、この記録層のカバー層１４側に配置された材料がＺｎＳＳｉＯ２の誘電体層と、からなる構成である。記録層の厚さは約１８ｎｍ、誘電体層の厚さは、約６０ｎｍである。
【００４４】
又、光記録媒体Ｂの情報層２２は、材料がＺｎ２０Ｓｉ１０Ｍｇ２５Ｏ２０Ｓ２５の記録層と、この記録層のカバー層１４側に配置された材料がＡｌ２Ｏ３の誘電体層と、からなる構成である。記録層の厚さは約１８ｎｍ、誘電体層の厚さは、約５８ｎｍである。
【００４５】
又、光記録媒体Ｃの情報層２２は、材料がＺｎ２０Ｓｉ１０Ｍｇ２５Ｏ２０Ｓ２５の記録層と、この記録層の基板１２側に配置された材料がＺｎＳＳｉＯ２の記録層と、からなる構成である。記録層の厚さは約１８ｎｍ、誘電体層の厚さは、約９６ｎｍである。
【００４６】
尚、Ｚｎ２０Ｓｉ１０Ｍｇ２５Ｏ２０Ｓ２５の光吸収率は厚さが１８ｎｍの場合、約１７％、ＺｎＳＳｉＯ２の光吸収率は厚さが６０ｎｍの場合、約０％、Ａｌ２Ｏ３の光吸収率も厚さが５８ｎｍの場合、約０％である。
【００４７】
これら３種類の光記録媒体Ａ、Ｂ、Ｃの情報層１８、２０、２２、スペーサ層１６の構成を表１に対比して示す。
【００４８】
【表１】
2006048811.tif 000003
【００４９】
又、これら３種類の光記録媒体Ａ、Ｂ、Ｃについて、情報層２２のカバー層側反射率、基板側反射率及び情報層１８のデータを再生するためのレーザ光のカバー層側の反射率変動を測定した。反射率変動は、１周内における反射率の最大値と、最小値と、の差を反射率の最大値で除した値である。測定結果を、表１に併記して示す。尚、測定には光記録媒体評価装置ＤＤＵ１０００（パルステック工業株式会社製）を用いた。測定において照射したレーザ光の仕様を以下に示す。
【００５０】
波長      ：４０５ｎｍ
開口数    ：０．８５
再生パワー：０．７ｍＷ
【００５１】
[比較例１]
上記実施例１に対し、情報層２２の構成が異なる２種類の光記録媒体Ｄ、Ｅを作製した。
【００５２】
具体的には、光記録媒体Ｄの情報層２２は、材料がＺｎ２０Ｓｉ１０Ｍｇ２５Ｏ２０Ｓ２５の記録層のみからなる構成である。記録層の厚さは約１８ｎｍである。
【００５３】
又、光記録媒体Ｅの情報層２２は、材料がＺｎ２０Ｓｉ１０Ｍｇ２５Ｏ２０Ｓ２５の記録層と、この記録層の基板１２側に配置された材料がＺｎＳＳｉＯ２の記録層と、からなる構成である。記録層の厚さは約１８ｎｍである。
【００５４】
これら２種類の光記録媒体Ｄ、Ｅの情報層１８、２０、２２、スペーサ層１６の構成を表１に併記する。
【００５５】
又、これら２種類の光記録媒体Ｄ、Ｅの情報層２２について、カバー層側反射率、基板側反射率及び情報層１８のデータを再生するためのレーザ光の反射率変動を測定した。その結果も、表１に併記する。
【００５６】
表１に示されるように、実施例１の光記録媒体Ａ、Ｂ、Ｃはいずれも、カバー層側反射率よりも基板側反射率が低かった。これに対し、比較例１の光記録媒体Ｄは、カバー層側反射率と、基板側反射率とが等しく、比較例１の光記録媒体Ｅは、カバー層側反射率よりも基板側反射率が高かった。
【００５７】
図９は、光記録媒体Ａ、Ｂ、Ｃ、Ｄ、Ｅの情報層２２の基板側反射率と、情報層１８のデータを再生するためのレーザ光の反射変動率と、の関係を示すグラフである。図９より、情報層２２の基板側反射率が低い程、情報層１８のデータを再生するためのレーザ光の反射率変動が小さくなる傾向があることがわかる。
【００５８】
ＤＶＤや、照射光として青色又は青紫色のレーザ光を用いる光記録媒体の場合、規格等により反射率変動を１５％以内に制限することが要求されるが、実施例１の光記録媒体Ａ、Ｂ、Ｃはいずれも反射率変動が１５％以内であり、この要求を満たしていた。これに対し、比較例１の光記録媒体Ｄ、Ｅはいずれも反射率変動が１５％を超えていた。
【００５９】
尚、反射率変動が１４％である光記録媒体Ｃは、基板側反射率がカバー層側反射率の９０％である。言い換えれば、基板側反射率がカバー層側反射率の９０％以下であるように情報層２２を構成すれば、反射率変動を１５％以下に確実に制限できることがわかる。
【実施例２】
【００６０】
ＲＯＭ型の３層記録式で、上記第１実施形態の光記録媒体１０と構成が等しい光記録媒体Ｆを作製した。
【００６１】
具体的には、光記録媒体Ｆの情報層２２は、基板１２の凹凸パターンの上に成膜された材料がＡｌの反射層と、この記録層のカバー層１４側に配置された材料がＺｎＳＳｉＯ２の誘電体層と、からなる構成である。反射層の厚さは約２．５μｍである。尚、Ａｌの光吸収率は、約１５％である。光記録媒体Ｆの情報層１８、２０、２２、スペーサ層１６の構成を表２に示す。
【００６２】
【表２】
2006048811.tif 000004
【００６３】
又、この光記録媒体Ｆの情報層２２についてカバー層側反射率、基板側反射率及び情報層１８のデータを再生するためのレーザ光の反射率変動を測定した。その結果を、表２に併記する。
【００６４】
[比較例２]
上記実施例２に対し、情報層２２の構成が異なる光記録媒体Ｇを作製した。具体的には、光記録媒体Ｇの情報層２２は、材料がＡｌの反射層のみからなる構成である。
【００６５】
光記録媒体Ｇの情報層１８、２０、２２、スペーサ層１６の構成を表２に併記する。又、この光記録媒体Ｇの情報層２２についてカバー層側反射率、基板側反射率及び情報層１８のデータを再生するためのレーザ光の反射率変動を測定した。その結果も、表２に併記する。
【００６６】
表２に示されるように、実施例２の光記録媒体Ｆは、カバー層側反射率よりも基板側反射率が低かった。これに対し、比較例２の光記録媒体Ｇは、カバー層側反射率と、基板側反射率とが等しかった。
【００６７】
又、実施例２の光記録媒体Ｆは反射率変動が１５％以内であり、規格等の要求を満たしていた。これに対し、比較例２の光記録媒体Ｇは反射率変動が１５％を超えていた。
【００６８】
このようにＲ型、ＲＯＭ型等の方式を問わず、情報層のカバー層側反射率よりも基板側反射率を低くすることで、反射率変動を所望の範囲内に抑制できることが確認された。
【産業上の利用可能性】
【００６９】
本発明は、複数の情報層を備える光記録媒体に利用することができる。
【図面の簡単な説明】
【００７０】
【図１】本発明の第１実施形態に係る光記録媒体の構造を模式的に示す側断面図
【図２】同光記録媒体の情報層の構成を拡大して示す側断面図
【図３】同光記録媒体における再生用レーザ光の反射態様の一例を模式的に示す側断面図
【図４】本発明の第２実施形態に係る光記録媒体の構造を模式的に示す側断面図
【図５】同光記録媒体における再生用レーザ光の反射態様の一例を模式的に示す側断面図
【図６】同光記録媒体における再生用レーザ光の反射態様の他の一例を模式的に示す側断面図
【図７】同光記録媒体における再生用レーザ光の反射態様の他の一例を模式的に示す側断面図
【図８】同光記録媒体における再生用レーザ光の反射態様の他の一例を模式的に示す側断面図
【図９】実施例１及び比較例１に係る光記録媒体におけるカバー層側反射率と、反射率変動との関係を示すグラフ
【符号の説明】
【００７１】
１０、５０…光記録媒体
１２…基板
１４…カバー層
１６…スペーサ層
１８、２０、２２、５２…情報層
【図１】
2006048811.tif 000005
【図２】
2006048811.tif 000006
【図３】
2006048811.tif 000007
【図４】
2006048811.tif 000008
【図５】
2006048811.tif 000009
【図６】
2006048811.tif 000010
【図７】
2006048811.tif 000011
【図８】
2006048811.tif 000012
【図９】
2006048811.tif 000013